(57)【要約】【課題】成形体にした際、酸性洗浄剤に接触したときの劣化を最小限に抑えることの可能なポリアセタール樹脂組成物を提供する。【解決手段】  （Ａ）ヘミホルマール末端基量が０．８ｍｍｏｌ／ｋｇ以下であるポリアセタール共重合体１００質量部に対し、（Ｂ）ヒンダードフェノール系酸化防止剤０．１〜１．０質量部、（Ｃ）マグネシウム、または亜鉛の酸化物、水酸化物から選択される少なくとも一種を、２．０質量部を超えて３０質量部以下、とを含有する組成物であるポリアセタール樹脂組成物。【選択図】なし【特許請求の範囲】
【請求項１】
（Ａ）ヘミホルマール末端基量が０．８ｍｍｏｌ／ｋｇ以下であるポリアセタール共重合体１００質量部に対し、（Ｂ）ヒンダードフェノール系酸化防止剤０．１〜１．０質量部、（Ｃ）マグネシウムまたは亜鉛の酸化物または水酸化物から選択される少なくとも一種を、２．０質量部を超えて３０質量部以下、とを含有する組成物であるポリアセタール樹脂組成物。
【請求項２】
前記マグネシウムまたは亜鉛酸化物または水酸化物から選択される少なくとも一種が酸化マグネシウムである請求項１記載のポリアセタール樹脂組成物。
【請求項３】
前記酸化マグネシウムのＢＥＴ比表面積が１００ｍ２／ｇ以上である請求項１または２記載のポリアセタール樹脂組成物。
【請求項４】
（Ｄ）ポリアルキレングリコール０．５〜３．０質量部含有する請求項１〜３いずれかに記載のポリアセタール樹脂組成物。
【請求項５】
請求項１〜４のいずれかに記載のポリアセタール樹脂組成物の成形品からなる自動車部品。
【請求項６】
前記自動車部品が酸性洗浄剤接触自動車部品である請求項５記載の自動車部品。
【請求項７】
請求項１〜４のいずれかに記載のポリアセタール樹脂組成物の成形品を用いて、酸成分に対する酸耐性を向上させる方法。
【請求項８】
前記酸成分が、酸性洗浄剤由来である、請求項７に記載の方法。
【発明の詳細な説明】
【技術分野】
【０００１】
本発明は、酸成分に対して高い耐性を有するポリアセタール樹脂組成物に関する。
【背景技術】
【０００２】
ポリアセタール樹脂は耐薬品性に優れることから、ポリアセタール樹脂を原料とする成形体は自動車部品として広く使用されている。例えば、燃料油と直接接触する燃料ポンプモジュール等燃料接触体に代表される燃料搬送ユニット等の大型部品として用いられる。
【０００３】
近年、各国の環境規制に対応するため、燃料の低硫黄化が進められている。しかしながら、脱硫設備には多大な費用がかかることから、一部の国では未だ高硫黄燃料が流通している。これらの高硫黄燃料は、低硫黄燃料に比べてポリアセタール樹脂を劣化させやすい傾向がある。
【０００４】
これらの課題に対して、本願出願人は、ポリアセタール樹脂にアルカリ土類金属酸化物、ポリアルキレングリコール、特定のエステルを含有させることにより、大幅に改善できることを報告している（特許文献１）。特に高硫黄燃料に接触する燃料搬送ユニット等の部品に対しては、大きな改善策が得られた。
【先行技術文献】
【特許文献】
【０００５】
【特許文献１】特許５８１４４１９号公報
【発明の概要】
【発明が解決しようとする課題】
【０００６】
燃料搬送ユニット等の自動車部品は、ボンネット等の筐体によって覆われているものの、洗車時に洗浄剤の飛沫が付着することがある。特に、ホイールに付着したブレーキダスト等を除去する際には、高硫黄燃料を上回る強酸性の洗浄剤を用いることがあり、この洗浄剤によるポリアセタール樹脂からなる自動車部品の劣化も大きな課題としてある。
【０００７】
本発明は、成形品にした際、酸性洗浄剤に接触したときの劣化を抑えることの可能なポリアセタール樹脂組成物を提供することを目的とする。
【課題を解決するための手段】
【０００８】
本発明者らは、上記課題を解決するため鋭意研究を重ねた結果、ポリアセタール樹脂組成物の組成を特定の組成にすることで、成形品にした際、酸性洗浄剤に接触したときの劣化を最小限に抑えられることを見出した。
【０００９】
従来、アルカリ土類金属酸化物の配合量が過剰の場合は、ポリアセタール樹脂中の不安定末端の分解を促進し、機械特性・成形性等に好ましくない影響が見られた（特許文献１）。本発明者らは、ポリアセタール樹脂中の特定の末端基量を一定値以下に抑制し、かつ特定の金属化合物を含む組成にすることで上記の悪影響を実用上問題ない範囲に抑制し、かつ耐酸性を著しく向上できることを発見し、本発明を完成するに至った。
【００１０】
すなわち本発明は、
１．（Ａ）ヘミホルマール末端基量が０．８ｍｍｏｌ／ｋｇ以下であるポリアセタール共重合体１００質量部に対し、（Ｂ）ヒンダードフェノール系酸化防止剤０．１〜１．０質量部、（Ｃ）マグネシウム、または亜鉛の酸化物または水酸化物から選択される少なくとも一種を、２．０質量部を超えて３０質量部以下、とを含有する組成物であるポリアセタール樹脂組成物。
【００１１】
２．前記マグネシウム、または亜鉛の酸化物または水酸化物から選択される少なくとも一種が酸化マグネシウムである前記１記載のポリアセタール樹脂組成物。
３．前記酸化マグネシウムのＢＥＴ比表面積が１００ｍ２／ｇ以上である前記１または２記載のポリアセタール樹脂組成物。
【００１２】
４．（Ｄ）ポリアルキレングリコール０．５〜３．０質量部含有する前記１〜３いずれかに記載のポリアセタール樹脂組成物。
５．前記１〜４のいずれかに記載のポリアセタール樹脂組成物の成形品からなる自動車部品。
６．前記自動車部品が酸性洗浄剤接触自動車部品である前記５記載の自動車部品。
７．前記１〜４のいずれかに記載のポリアセタール樹脂組成物の成形品を用いて、酸成分に対する酸耐性を向上させる方法。
８．前記酸成分が、酸性洗浄剤由来である、前記７に記載の方法。
【発明の効果】
【００１３】
本発明によれば、成形品にした際、酸性洗浄剤に接触したときの劣化を最小限に抑えることの可能なポリアセタール樹脂組成物を提供することができる。
なお、本発明において、「酸性洗浄剤」とは、ｐＨが６以下、場合によりｐＨが２以下の洗浄剤を言い、例えば、ホイールクリーナー等が挙げられる。
【発明を実施するための形態】
【００１４】
以下、本発明の具体的な実施形態について、詳細に説明するが、本発明は、以下の実施形態に何ら限定されるものではなく、本発明の目的の範囲内において、適宜変更を加えて実施することができる。
【００１５】
＜ポリアセタール樹脂組成物＞
本発明のポリアセタール樹脂組成物は、（Ａ）ヘミホルマール末端基量が０．８ｍｍｏｌ／ｋｇ以下であるポリアセタール共重合体１００質量部に対し、（Ｂ）ヒンダードフェノール系酸化防止剤０．１〜１．０質量部、（Ｃ）マグネシウムまたは亜鉛の酸化物または水酸化物から選択される少なくとも一種を、２．０質量部を超えて３０質量部以下、とを含有する組成物であるポリアセタール樹脂組成物であることを特徴とする。
【００１６】
≪（Ａ）ポリアセタール共重合体≫
本発明においては、基体樹脂として特定の末端特性を有するポリアセタール共重合体（Ａ）が用いられる。ポリアセタール共重合体は、オキシメチレン基（−ＯＣＨ２−）を主たる構成単位とし、オキシメチレン単位以外に他のコモノマー単位を有する樹脂であり、一般的にはホルムアルデヒド又はホルムアルデヒドの環状オリゴマーを主モノマーとし、環状エーテルや環状ホルマールから選ばれた化合物をコモノマーとして共重合させることによって製造され、通常、加水分解によって末端の不安定部分を除去して熱分解または酸・アルカリ分解に対して安定化される。
【００１７】
特に、主モノマーとしてはホルムアルデヒドの環状三量体であるトリオキサンを用いるのが一般的である。トリオキサンは、一般的には酸性触媒の存在下でホルムアルデヒド水溶液を反応させることにより得られ、これを蒸留などの方法で精製して使用される。重合に用いるトリオキサンは、後述する如く、水、メタノール、蟻酸などの不純物の含有量が極力少ないものが好ましい。
【００１８】
また、コモノマーである環状エーテル及び環状ホルマールとしては、エチレンオキシド、プロピレンオキシド、ブチレンオキシド、シクロヘキセンオキシド、オキセタン、テトラヒドロフラン、トリオキセパン、１，３−ジオキサン、１，３−ジオキソラン、プロピレングリコールホルマール、ジエチレングリコールホルマール、トリエチレングリコールホルマール、１，４−ブタンジオールホルマール、１，６−ヘキサンジオールホルマールなどが挙げられる。
【００１９】
さらに、分岐構造や架橋構造を形成可能な化合物をコモノマー（或いはターモノマー）として使用することが可能であり、かかる化合物としては、メチルグリシジルエーテル、エチルグリシジルエーテル、ブチルグリシジルエーテル、２−エチル−ヘキシルグリシジルエーテル、フェニルグリシジルエーテルなどのアルキル又はアリールグリシジルエーテル、エチレングリコールジグリシジルエーテル、トリエチレングリコールジグリシジルエーテル、ブタンジオールジグリシジルエーテルなどのアルキレングリコール又はポリアルキレングリコールのジグリシジルエーテルなどが挙げられる。これらのコモノマーは、単独で又は二種以上組み合わせて使用できる。
【００２０】
上記の如きポリアセタール共重合体は、一般には適量の分子量調整剤を添加し、カチオン重合触媒を用いてカチオン重合することにより得ることができる。使用される分子量調整剤、カチオン重合触媒、重合方法、重合装置、重合後の触媒の失活化処理、重合によって得られた粗ポリアセタールコポリマーの末端安定化処理法などは多くの文献によって公知であり、基本的にはそれらが何れも利用できる。
【００２１】
本発明で使用するポリアセタール共重合体の分子量は特に限定されないが、重量平均分子量が１０，０００〜４００，０００程度のものが好ましい。また、樹脂の流動性の指標となるメルトインデックス（ＡＳＴＭ−Ｄ１２３８に準じ、１９０℃、荷重２.１６ｋｇで測定）が０．１〜１００ｇ／１０分であるものが好ましく、さらに好ましくは０．５〜８０ｇ／１０分である。
【００２２】
本発明において使用するポリアセタール共重合体（Ａ）は、前記の如く特定の末端特性を有していることが必要であり、具体的には、ヘミホルマール末端基量が０．８ｍｍｏｌ／ｋｇ以下であることが必須である。
【００２３】
ここでヘミホルマール末端基は−ＯＣＨ２ＯＨ−で示されるものであり、かかるヘミホルマール末端基の量は1Ｈ−ＮＭＲ測定により求めることができ、その具体的な測定方法は、特開２００１−１１１４３号公報に記載された方法を参照できる。
【００２４】
使用するポリアセタール共重合体（Ａ）が上記の末端特性を有するものではなく、上限値を上回る場合、ホルムアルデヒド発生量が十分に低減されたポリアセタール樹脂組成物を得ることができず、さらに、熱履歴の繰返しによって生じるホルムアルデヒドの発生量を低レベルに維持することが困難となる。
【００２５】
この場合、成形時のモールドデポジットの発生が過大となり成形に支障をきたす。また、ホルムアルデヒドの発生が成形品中のボイド発生を促進し、機械物性においても不具合をもたらす場合もある。
【００２６】
このような耐酸性を維持しながら成形性も維持する観点から、本発明において用いるポリアセタール共重合体（Ａ）は、ヘミホルマール末端基量が０．６ｍｍｏｌ／ｋｇ以下のものが好ましく、さらに好ましくは０．４ｍｍｏｌ／ｋｇ以下である。ヘミホルマール末端基量の下限は特に限定されるものではない。
【００２７】
前記の如く特定の末端特性を有するポリアセタール重合体（Ａ）は、モノマー及びコモノマーに含まれる不純物を低減し、製造プロセスの選択およびその製造条件の最適化などを行うことにより製造できる。
【００２８】
以下に本件の発明の要件を満たす特定の末端特性を有するポリアセタール重合体（Ａ）を製造する方法の具体例を挙げるが、何らこの方法に限定されるものではない。
【００２９】
先ず、重合系で不安定末端を形成する活性不純物、具体的には、前記モノマー及びコモノマー中に含まれる水、アルコール（例えばメタノール）、酸（例えばギ酸）などの不純物を少なくすることが重要である。
【００３０】
この含有量が過大であると当然ながら不安定末端部の少ないポリアセタール重合体を得るのに好ましくない。なお、不安定末端を形成することの無い連鎖移動剤、例えば、メチラールの如き両末端がアルコキシ基を有する低分子量線状アセタール等は任意の量を含有させ、ポリアセタール重合体の分子量を調整することができる。
【００３１】
次に、重合反応時に使用する触媒の量も重要な要件である。触媒量が多すぎると重合温度の適正な制御を困難にし、重合中の分解反応が優勢となって、本発明の要件を満たす不安定末端部の少ないポリアセタール重合体を得ることが困難となる。一方、触媒量が少なすぎると重合反応速度の低下や重合収率が低下をまねき好ましくない。
【００３２】
重合法としては、従来公知の方法が何れも可能であるが、液状モノマーを用いて重合の進行と共に固体粉塊状のポリマーを得る連続式塊状重合法が工業的には好ましく、重合温度は６０〜１０５℃、特に６５〜１００℃に保つことが望ましい。
【００３３】
三フッ化ホウ素又はその配位化合物からなる触媒を用いた場合、重合後の触媒の失活法としては、塩基性化合物を含む水溶液中に重合後のポリマーを加える等の方法が可能であるが、本発明の要件を満たすポリアセタール重合体を得るためには、重合反応により得られた重合体を粉砕し細分化して失活剤と接触させ、速やかに触媒の失活を図るのが好ましい。
【００３４】
例えば、触媒の失活に供する重合体を粉砕し、その８０質量％以上、好ましくは９ ０質量％が１．５ｍｍ以下の粒径であり、１５質量％以上、好ましくは２０質量％以上が０．３ｍｍ以下の粒径に細分化されていることが望ましい。
【００３５】
重合触媒を中和し失活するための塩基性化合物としては、アンモニア、あるいは、トリエチルアミン、トリブチルアミン、トリエタノールアミン、トリブタノールアミン等のアミン類、あるいは、アルカリ金属、アルカリ土類金属の酸化物、水酸化物、塩類、その他公知の触媒失活剤を用いることができ、これら塩基性化合物は、０．００１〜０．５質量％、特に０．０２〜０．３質量％ の水溶液として加えるのが好ましい。
【００３６】
また、好ましい水溶液の温度は１０〜８０℃、特に好ましくは１５〜６０℃である。また、重合終了後、これらの水溶液に速やかに投入し触媒を失活させることが好ましい。
【００３７】
以上のようなモノマー及びコモノマーに含まれる不純物の低減、製造プロセスの選択およびその製造条件の最適化などにより不安定末端量の少ないポリアセタール重合体を製造することができるが、更に、安定化工程を経ることで更にヘミホルマール末端量を低減することが可能である。
【００３８】
安定化工程としては、ポリアセタール重合体をその融点以上の温度に加熱して溶融状態で処理して不安定部分のみを分解除去することや、不溶性液体媒体中で不均一系を保って80℃ 以上の温度で加熱処理することで不安定末端部分のみを分解除去すること等公知の方法が挙げられる。
【００３９】
≪（Ｂ）ヒンダードフェノール系酸化防止剤≫
本発明において使用される（Ｂ）ヒンダードフェノール系酸化防止剤としては、２，２’−メチレンビス（４−メチル−６−ｔ−ブチルフェノール）、ヘキサメチレングリコール−ビス（３，５−ジ−ｔ−ブチル−４−ヒドロキシヒドロシンナメート）、テトラキス［メチレン３（３，５−ジ−ｔ−ブチル−４−ヒドロキシフェニル）プロピオネート］メタン、トリエチレングリコール−ビス−３−（３−ｔ−ブチル−４−ヒドロキシ−５−メチルフェニル）プロピオネート、１，３，５−トリメチル−２，４，６−トリス（３，５−ジ−ｔ−ブチル−４−ヒドロキシ−ベンジル）ベンゼン、ｎ−オクタデシル−３−（４’−ヒドロキシ−３’，５’−ジ−ｔ−ブチルフェノール）プロピオネート、４，４’−メチレンビス（２，６−ジ−ｔ−ブチルフェノール）、４，４’−ブチリデン−ビス（６−ｔ−ブチル−３−メチル−フェノール）、ジ−ステアリル−３，５−ジ−ｔ−ブチル−４−ヒドロキシベンジルホスホネート、２−ｔ−ブチル−６−（３−ｔ−ブチル−５−メチル−２−ヒドロキシベンジル）−４−メチルフェニルアクリレート、３，９−ビス｛２−〔３−（３−ｔ−ブチル−４−ヒドロキシ−５−メチルフェニル）プロピオニルオキシ〕−１，１−ジメチルエチル｝−２，４，８，１０−テトラオキサスピロ〔５，５〕ウンデカン等が例示される。
【００４０】
本発明においては、これらの酸化防止剤から選ばれた少なくとも一種又は二種以上を使用することができる。
【００４１】
本発明における（Ｂ）ヒンダードフェノール系酸化防止剤の含有量は、（Ａ）ポリアセタール樹脂１００質量部に対し、０．１〜１．０質量部であり、０．２〜０．５質量部であることがより好ましい。（Ｂ）酸化防止剤の配合量が少ないと、本来の目的である酸化防止特性が不十分になるだけでなく、本発明の目的である耐洗浄剤性も劣るものとなる。（Ｂ）酸化防止剤の配合量が過剰の場合は、樹脂組成物の機械特性や成形性等の好ましくない影響が生じる。
【００４２】
≪（Ｃ）マグネシウム、または亜鉛の酸化物または水酸化物から選択される少なくとも一種≫
本発明において使用される（Ｃ）マグネシウム、または亜鉛の酸化物または水酸化物から選択される少なくとも一種（以下（Ｃ）化合物と略す）としては、酸化マグネシウム、酸化亜鉛、水酸化マグネシウム等が挙げられる。これらの化合物の中では酸化マグネシウムが最も耐洗浄剤性の改善と機械物性や成形性等の性能のバランスが優れており好ましい。酸化マグネシウムに関して、ＢＥＴ比表面積が１００ｍ２／ｇ以上である酸化マグネシウムがより好ましい。
【００４３】
本発明における（Ｃ）化合物の含有量は、（Ａ）ポリアセタール樹脂１００質量部に対し、２．０質量部を超えて、３０質量部以下であり、２．０質量部を超えて１０質量部以下であることがより好ましい。
【００４４】
２．０質量部を超えることで耐酸性洗浄剤性において特に優れ、また３０質量部以内で安定的な生産が可能となり、１０質量部以内で機械特性のバランスにおいて特に優れる。
これまでは（Ｃ）化合物が多くなるとポリアセタール樹脂中の不安定末端の分解を促進することがあったが、本発明の（Ａ）ポリアセタール共重合体であれば、その分解を抑制することができることから、（Ｃ）化合物を増量することによる酸耐性向上の特性を見出すことができた。
【００４５】
≪（Ｄ）ポリアルキレングリコール]≫
本発明においては、場合により（Ｄ）ポリアルキレングリコールを含有させることも好ましい。これらの種類は特に限定されないが、ポリアセタール樹脂との親和性の観点から、ポリエチレングリコール又はポリプロピレングリコールを含有するものが好ましく、ポリエチレングリコールを含有するものがより好ましい。
【００４６】
ポリアルキレングリコールの数平均分子量（Ｍｎ）は特に限定されないが、ポリアセタール樹脂中での分散性の観点から、１,０００以上５０,０００以下であることが好ましく、５,０００以上３０,０００以下であることがより好ましい。なお、本明細書において、数平均分子量は、テトラヒドロフラン（ＴＨＦ）を溶媒とするゲル浸透クロマトグラフィー（ＧＰＣ）によって求めたポリスチレン換算の分子量であるものとする。
【００４７】
本発明における（Ｄ）ポリアルキレングリコールの含有量は、（Ａ）ポリアセタール樹脂１００質量部に対し、０．５〜３．０質量部であり、１．０〜２．０質量部であることがより好ましい。（Ｄ）ポリアルキレングリコールを含有させなくとも十分な応力緩和得られる場合は、含有させる必要はないが、添加量の上限は、成形体の機械物性とのバランスで選択される。これらは２種以上を混合して使用しても良い。
【００４８】
≪その他の成分≫
本発明におけるポリアセタール樹脂組成物は、必要に応じて他の成分を含有するものであってもよい。本発明の目的・効果を阻害しない限り、ポリアセタール樹脂組成物に対する公知の安定剤を１種又は２種以上添加することができる。
【００４９】
≪ポリアセタール樹脂組成物の成形品からなる自動車部品≫
本発明のポリアセタール樹脂組成物からなる成形品は、自動車のホイール等車体洗浄の際に洗浄剤に触れる可能性のある自動車部品の全てに使用することができる。
【００５０】
この成形品は、上記ポリアセタール樹脂組成物を用いて、慣用の成形方法、例えば、射出成形、押出成形、圧縮成形、ブロー成形、真空成形、発泡成形、回転成形等の方法で成形することにより得ることができる。
本発明の成形品は、例えばＰＨ２以下の強酸性洗浄剤に接触したとしても、劣化が抑制され、良好な成形品表面外観を保持できる。
【実施例】
【００５１】
以下、実施例により本発明を具体的に説明するが、本発明はこれらに限定されるもので
はない。
【００５２】
表１における各種成分は次のとおりである。表中の単位は質量部である。
・ポリアセタール共重合体（Ａ）
Ａ−１：ポリアセタール共重合体［ヘミホルマール末端基量＝０．４ｍｍｏｌ／ｋｇ、メルトインデックス＝９ｇ／１０分］
Ａ−２：ポリアセタール共重合体［ヘミホルマール末端基量＝０．７ｍｍｏｌ／ｋｇ、メルトインデックス＝９ｇ／１０分］
Ａ−３：ポリアセタール共重合体［ヘミホルマール末端基量＝１．０ｍｍｏｌ／ｋｇ、メルトインデックス＝９ｇ／１０分］
Ａ−４：ポリアセタール共重合体［ヘミホルマール末端基量＝２．０ｍｍｏｌ／ｋｇ、メルトインデックス＝９ｇ／１０分］
ポリアセタール共重合体Ａ−１〜Ａ−４は、次のようにして調製した。
【００５３】
Ａ−１  :二軸パドルタイプの連続式重合機にトリオキサン９６．７質量％と１，３−ジオキソラン３．３質量％の混合物を連続的に供給し、触媒として三フッ化ホウ素１０ｐｐｍを添加し重合を行った。また、重合に供するトリオキサンと１，３−ジオキソランの混合物は、不純物として水４ｐｐｍ、メタノール２．５ｐｐｍ、ギ酸２ｐｐｍを含有するものであった。
【００５４】
重合機吐出口より排出された重合体は、直ちにトリエチルアミン１０００ｐｐｍ含有水溶液を加えて粉砕、攪拌処理を行うことにより触媒の失活を行い、次いで、遠心分離、乾燥を行うことにより粗ポリオキシメチレン共重合体を得た。
【００５５】
次いで、この粗ポリオキシメチレン共重合体を、ベント口を有する二軸押出機に供給し、０．３％のトリエチルアミン水溶液を粗ポリオキシメチレン共重合体に対し、０．４％添加し、樹脂温度約２２０℃で溶融混練することにより不安定末端部を分解すると共に、分解生成物を含む揮発分をベント口から減圧脱揮した。押出機のダイから取り出した重合体を冷却、細断することにより、不安定末端部の除去されたペレット状のポリアセタール共重合体Ａ−１を得た。
【００５６】
Ａ−２  :二軸パドルタイプの連続式重合機にトリオキサン９６．７質量％と１，３−ジオキソラン３．３質量％の混合物を連続的に供給し、触媒として三フッ化ホウ素１０ｐｐｍを添加し重合を行った。また、重合に供するトリオキサンと１，３−ジオキソランの混合物は、不純物として水１０ｐｐｍ、メタノール３．５ｐｐｍ、ギ酸５ｐｐｍを含有するものであった。
【００５７】
重合機吐出口より排出された重合体は、直ちにトリエチルアミン１０００ｐｐｍ含有水溶液を加えて粉砕、攪拌処理を行うことにより触媒の失活を行い、次いで、遠心分離、乾燥を行うことにより粗ポリオキシメチレン共重合体を得た。
【００５８】
次いで、この粗ポリオキシメチレン共重合体を、ベント口を有する二軸押出機に供給し、０．３％のトリエチルアミン水溶液を粗ポリオキシメチレン共重合体に対し、０．４％添加し、樹脂温度約２２０℃で溶融混練することにより不安定末端部を分解すると共に、分解生成物を含む揮発分をベント口から減圧脱揮した。押出機のダイから取り出した重合体を冷却、細断することにより、不安定末端部の除去されたペレット状のポリアセタール共重合体Ａ−２を得た。
【００５９】
Ａ−３  :二軸パドルタイプの連続式重合機にトリオキサン９６．７質量％と１，３−ジオキソラン３．３質量％の混合物を連続的に供給し、触媒として三フッ化ホウ素１５ｐｐｍを添加し重合を行った。また、重合に供するトリオキサンと１，３−ジオキソランの混合物は、不純物として水１０ｐｐｍ、メタノール３．５ｐｐｍ、ギ酸５ｐｐｍを含有するものであった。
【００６０】
重合機吐出口より排出された重合体は、直ちにトリエチルアミン１０００ｐｐｍ含有水溶液を加えて粉砕、攪拌処理を行うことにより触媒の失活を行い、次いで、遠心分離、乾燥を行うことにより粗ポリオキシメチレン共重合体を得た。
【００６１】
次いで、この粗ポリオキシメチレン共重合体を、ベント口を有する二軸押出機に供給し、樹脂温度約２２０℃で溶融混練することにより不安定末端部を分解すると共に、分解生成物を含む揮発分をベント口から減圧脱揮した。押出機のダイから取り出した重合体を冷却、細断することにより、不安定末端部の除去されたペレット状のポリアセタール共重合体Ａ−３を得た。
【００６２】
Ａ−４  :二軸パドルタイプの連続式重合機にトリオキサン９６．７質量％と１，３−ジオキソラン３．３質量％の混合物を連続的に供給し、触媒として三フッ化ホウ素２０ｐｐｍを添加し重合を行った。また、重合に供するトリオキサンと１，３−ジオキソランの混合物は、不純物として水２０ｐｐｍ、メタノール３．５ｐｐｍ、ギ酸５ｐｐｍを含有するものであった。
【００６３】
重合機吐出口より排出された重合体は、直ちにトリエチルアミン１０００ｐｐｍ含有水溶液を加えて粉砕、攪拌処理を行うことにより触媒の失活を行い、次いで、遠心分離、乾燥を行うことにより粗ポリオキシメチレン共重合体を得た。
【００６４】
次いで、この粗ポリオキシメチレン共重合体を、ベント口を有する二軸押出機に供給し、樹脂温度約２２０℃で溶融混練することにより不安定末端部を分解すると共に、分解生成物を含む揮発分をベント口から減圧脱揮した。押出機のダイから取り出した重合体を冷却、細断することにより、不安定末端部の除去されたペレット状のポリアセタール共重合体Ａ−４を得た。
【００６５】
（Ｂ）ヒンダードフェノール系酸化防止剤
（Ｂ−１）テトラキス［メチレン−３−（３，５−ジ−ｔ−ブチル−４−ヒドロキシフェニル）プロピオネート］メタン（製品名：Ｉｒｇａｎｏｘ１０１０，ＢＡＳＦ社製）
【００６６】
（Ｃ）金属化合物
（Ｃ−１）酸化マグネシウム比表面積３０ｍ２／ｇ（製品名：キョーワマグＭＦ３０、協和化学工業(株)製）
（Ｃ−２）酸化マグネシウム比表面積１３５ｍ２／ｇ（製品名：キョーワマグＭＦ１５０、 協和化学工業(株)製）
（Ｃ−３）水酸化マグネシウム（製品名：Ｖ−６, 神島工業化学（株）製）
（Ｃ−４）酸化亜鉛（製品名：活性亜鉛華ＡＺＯ, 正同化学工業（株）製）
【００６７】
（Ｄ）ポリアルキレングリコール
（Ｄ−１）製品名：ＰＥＧ６０００Ｓ（三洋化成工業（株）製）
（Ｅ）多価脂肪酸フルエステル：ペンタエリスリトールステアリン酸エステル（製品名：ユニスターＨ４７６，日油（株）製）
【００６８】
＜実施例及び比較例＞
表１に示す各種成分を表１に示す割合で添加混合し、二軸の押出機で溶融混練してペレット状の組成物を調製した。
【００６９】
＜評価＞
（１）成形性：モールドデポジット
実施例及び比較例で調製したポリアセタール樹脂組成物を用い、下記条件でモールドデポジット試験片（円盤型）を成形した。
【００７０】
［評価方法］
２０００ｓｈｏｔ成形した後、金型移動側のＣａｖｉｔｙ部表面を目視にて観察し、以下の基準に従って付着物量を判定した。
０：付着物は確認されない
１：付着物が確認される
２：多量の付着物が確認される
* 成形機：  ＦＡＮＵＣ  ＲＯＢＯＳＨＯＴ  Ｓ−２０００ｉ  ５０Ｂ（ファナック（株））
* 成形条件：シリンダー温度（℃）  ノズル−Ｃ１−Ｃ２−Ｃ３
２０５  ２１５  ２０５  １８５℃
射出圧力          ４０（ＭＰａ）
射出速度        １．５（ｍ／ｍｉｎ）
金型温度          ６０（℃）
【００７１】
（２）酸性洗浄剤への耐性の評価
実施例及び比較例で調製したポリアセタール樹脂組成物を用い、射出成形により厚さ４ｍｍのＩＳＯｔｙｐｅ１−Ａ引張試験片を作製した。
【００７２】
［評価方法］
ポリアセタール樹脂組成物の酸性洗浄剤への耐性を評価するため、上記引張試験片の両端を固定し、負荷歪み：１．５％の割合で湾曲させた。そして、引張試験片の表面に酸性洗浄剤をスプレーし、スプレー後の引張試験片を６０℃の条件下で２０時間放置した。その後、引張試験片を２３℃５５％ＲＨの条件下で４時間放置した。
【００７３】
酸性洗浄剤として、以下の酸性洗浄剤を用いた。
洗浄剤：硫酸：１．５％、フッ化水素酸：１．５％、リン酸：１０％
酸性洗浄剤のスプレー、引張試験片の６０℃２０時間の放置、引張試験片の２３℃４時間の放置を１サイクルとし、この１サイクルが終了する毎に、ダンベル試験片表面のクラック発生状況を目視で観察し、以下のサイクル数で×〜◎＋に区分した。
【００７４】
×  ：７未満
○  ：７以上１０未満
◎  ：１０以上１６未満
◎＋：１６以上
【００７５】
【表１】
2018172456.tif 000002
【００７６】
その結果、実施例１〜１１及び比較例２〜４のポリアセタール樹脂組成物からなる試験片では、７サイクル以上でも試験片にクラックが生じることはなかった。
【００７７】
これに対し、比較例１、３および６のポリアセタール樹脂組成物からなる試験片では、６サイクル終了するまでの間に、試験片にクラックが生じた。
実施例、比較例より、本発明品は、成形性および耐酸性洗浄剤性においてともに優れていることが確認された。
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
（Ａ）ヘミホルマール末端基量が０．８ｍｍｏｌ／ｋｇ以下であるポリアセタール共重合体１００質量部に対し、（Ｂ）ヒンダードフェノール系酸化防止剤０．１〜１．０質量部、（Ｃ）マグネシウムまたは亜鉛の、酸化物または水酸化物から選択される少なくとも一種を、２．０質量部を超えて３０質量部以下、とを含有する組成物であるポリアセタール樹脂組成物。
【請求項２】
前記マグネシウムまたは亜鉛の、酸化物または水酸化物から選択される少なくとも一種が酸化マグネシウムである請求項１記載のポリアセタール樹脂組成物。
【請求項３】
前記酸化マグネシウムのＢＥＴ比表面積が１００ｍ２／ｇ以上である請求項１または２記載のポリアセタール樹脂組成物。
【請求項４】
（Ｄ）ポリアルキレングリコール０．５〜３．０質量部含有する請求項１〜３いずれかに記載のポリアセタール樹脂組成物。
【請求項５】
請求項１〜４のいずれかに記載のポリアセタール樹脂組成物の成形品からなる自動車部品。
【請求項６】
前記自動車部品が酸性洗浄剤接触自動車部品である請求項５記載の自動車部品。
【請求項７】
請求項１〜４のいずれかに記載のポリアセタール樹脂組成物の成形品を用いて、酸成分に対する酸耐性を向上させる方法。
【請求項８】
前記酸成分が、酸性洗浄剤由来である、請求項７に記載の方法。